(57)【要約】      （修正有）【課題】空気が逃げにくく、持続的な保温効果を達成する保温織物を提供する。【解決手段】温度調節織物層と、断熱層と、を備える温度調節織物層は、材料が吸湿発熱特性を有し、その織物の相対湿度９０％と４０％での水分率差が１％〜８％である。断熱層は、温度調節織物層の外側表面に隣接し、温度調節織物層の発生した熱の外への逃げを低減し、保温効果を達成することに用いられる。【選択図】図１
0003178365.tif 000002
【実用新案登録請求の範囲】
【請求項１】
少なくとも、
繊維材料が吸湿発熱材料を含み、その織物が相対湿度９０％と４０％での水分率差が１％〜８％である温度調節織物層と、
前記温度調節織物層の外側表面に隣接し、前記温度調節織物層の発生した熱を遮断する断熱層と、
を備える保温織物。
【請求項２】
前記温度調節織物層の織物は、相対湿度９０％と４０％での水分率差が２％〜８％である請求項１に記載の保温織物。
【請求項３】
前記温度調節織物層の織物は、相対湿度９０％と４０％での水分率差が４％〜８％である請求項２に記載の保温織物。
【請求項４】
前記断熱層は、少なくとも、透気度が７５ｃｍ３／ｃｍ２．ｓ未満であるガス遮断層を含む請求項１に記載の保温織物。
【請求項５】
前記断熱層は、少なくとも、透気度が５０ｃｍ３／ｃｍ２．ｓ未満であるガス遮断層を含む請求項４に記載の保温織物。
【請求項６】
前記断熱層は、少なくとも、透気度が３０ｃｍ３／ｃｍ２．ｓ未満であるガス遮断層を含む請求項５に記載の保温織物。
【請求項７】
前記ガス遮断層は、コーティング加工された織物層またはフィルム層である請求項４に記載の保温織物。
【請求項８】
前記断熱層は、保温率が２０％を超える織物保温層をさらに含む請求項１に記載の保温織物。
【請求項９】
前記断熱層は、保温率が３０％を超える織物保温層をさらに含む請求項８に記載の保温織物。
【請求項１０】
前記断熱層は、保温率が４０％を超える織物保温層をさらに含む請求項９に記載の保温織物。
【請求項１１】
前記温度調節織物層の内側表面に隣接し、その織物の相対湿度６５％での水分率が０．０１％〜１％であるドライ織物層をさらに備える請求項１に記載の保温織物。
【考案の詳細な説明】
【技術分野】
【０００１】
本考案は、織物に関し、特に、保温織物に関する。
【背景技術】
【０００２】
現在、市販の保温商品の種類が多く、例えば、遠赤外線防寒着、ダウンジャケット、フリース、吸湿発熱服等がある。その内、ダウンジャケットは、最もよく見られ、その保温効果が保温層の厚さの増加に従って向上するが、保温層の厚さの増加によって着用時の不快感が増加することがよくあり、外観の美しさも損なわれることになる。一方、近年流行りの吸湿発熱服は、ダウンジャケットの厚くて重いという欠点を改善することができるが、その単層のみのデザインでは、依然として持続的な保温効果を達成できず、また、吸湿発熱服のコストも常用の他の保温材質より高い。従って、吸湿発熱服の単一構造の厚さを増加すれば、コストは上がるため、経済効率を有しなくなる。
【考案の概要】
【考案が解決しようとする課題】
【０００３】
従って、本考案の一態様は、保温織物を提供する。この保温織物は、温度調節織物層と、断熱層と、を備える。温度調節織物層に用いられた織物材料は、吸湿発熱の特性を有し、そしてこの温度調節織物層は、相対湿度９０％と４０％での水分率差が１％〜８％であり、好ましくは２％〜８％であり、より好ましくは４％〜８％である。断熱層は、温度調節織物層の外側表面に隣接し、温度調節織物層の発生した熱が逃げないように遮断することに用いられる。
【課題を解決するための手段】
【０００４】
本考案の一実施形態によると、断熱層は、ガス遮断層を含む。このガス遮断層は、透気度（ａｉｒ  ｐｅｒｍｅａｂｉｌｉｔｙ）が７５ｃｍ３／ｃｍ２．ｓ未満であり、好ましくは５０ｃｍ３／ｃｍ２．ｓ未満であり、より好ましくは３０ｃｍ３／ｃｍ２．ｓ未満である。前記ガス遮断層は、一定の透気度を有する織物層、コーティング加工された織物層またはフィルム層である。
【０００５】
本考案の別の実施形態によると、断熱層は、織物保温層を含む。この織物保温層は、保温率が２０％を超えらなければならず、好ましくは３０％を超え、より好ましくは４０％を超える。
【０００６】
本考案のまた他の実施形態によると、温度調節織物層の内側表面に位置し、相対湿度６５％での水分率が０．０１％〜１％であるドライ織物層をさらに備える。
【考案の効果】
【０００７】
上記から、本考案の保温織物において、断熱層を温度調節織物層の外側に設けることで、温度調節織物層の発生した熱が断熱層により遮断され、空気に逃げにくくなり、持続的な保温効果を達成することが判明した。
【図面の簡単な説明】
【０００８】
下記図面の説明は、本考案の前記または他の目的、特徴、メリット、実施例をより分かりやすくするためのものである。
【０００９】
【図１】本考案の一実施形態による保温織物の分解略図である。
【図２】本考案の一実施形態による保温織物の保温試験の結果を示す図である。
【図３】本考案の別の実施形態による保温織物の分解略図である。
【図４】本考案のまた他の実施形態による保温織物の分解略図である。
【考案を実施するための形態】
【００１０】
本開示内容の記述を更に詳細且つ完全にするように、以下、本考案の実施態様及び具体的な実施例について、説明的な記述を提示するが、これは本考案の具体的な実施例を実施・運用する唯一の形式ではない。以下で開示された各実施例は、有利である場合、さらなる記載または説明なしに、互いに組み合わせる或いは取り替えることができ、一実施例に他の実施例を追加することもできる。しかしながら、これらの所定の細部なくても、本考案の実施例を実行することができる。他の場合、図面を簡素化するために、熟知の構造及び装置は概略的にのみ図に示される。
【００１１】
図１は、本考案の一実施形態による保温織物の分解略図である。この保温織物は、温度調節織物層１１０と、断熱層１２０と、を備える。この温度調節織物層１１０は、空気に近い側である外側表面１１２と、肌１４０に近い側である内側表面１１４と、を有する。温度調節織物層１１０の外側表面１１２に隣接して外側に位置する断熱層１２０は、温度調節織物層１１０の発生した熱が空気に逃げないように遮断し、保温効果を達成することができる。
【００１２】
一実施例において、前記断熱層１２０は、ガス遮断層であることができ、優れた遮断効果を有し、また、温度調節織物層１１０の外側に覆い被さるため、外部の冷たい空気１２６の侵入及び水蒸気１２８の浸入を遮断することができる。ガス遮断層に適用する材料は、例えばコーティング加工された織物又はフィルムであってよい。前記織物は、例えば織布（ｗｏｖｅｎ  ｆａｂｒｉｃ）又は編地（ｋｎｉｔｔｉｎｇ  ｆａｂｒｉｃ）であってよい。このガス遮断層は、ガスの透気度の範囲が７５ｃｍ３／ｃｍ２．ｓ未満でなければならず、好ましくは５０ｃｍ３／ｃｍ２．ｓ未満であり、より好ましくは３０ｃｍ３／ｃｍ２．ｓ未満である。
【００１３】
透気度は、ＣＮＳ  １２９１５  Ｌ３２３３−１９９１  ６．２７Ａに定める方法により測定される。当該測定方法のステップ及び条件について、次のように簡単に説明する。まず、一定面積（例えば、約２０ｃｍ×２０ｃｍ）の織物を採取して、透気度試験機の一定の気流のある試験口（例えば、面積が約３８ｃｍ２である試験口）に放置する。続いて、気流を調整して、織物の両側に一定の圧力差（例えば、圧力差が１２５Ｐａである）、つまり傾斜形気圧計の示度を維持させる。透気度は、この時に測定された垂直形気圧計の示度である。
【００１４】
別の実施例において、前記温度調節織物層１１０は、吸湿発熱特性を有する織物層である。温度調節織物層１１０は、肌１４０の表面からの水蒸気１４２を能動的に吸着し（吸湿過程１１６ａ）、そして相変化により水蒸気の凝縮熱を放出する（放熱過程１１６ｂ）ことで、温度調節機能を与えることができる。
【００１５】
温度調節織物層１１０の材料は、動物繊維、植物繊維又は合成繊維である。動物繊維は、例えば、ウール、ダウン又は蚕糸であってよい。植物繊維は、例えば、コットン又は麻類であってよい。合成繊維は、例えば、熱可塑性ポリエステルエラストマー（Ｔｈｅｒｍｏｐｌａｓｔｉｃ  ｐｏｌｙｅｓｔｅｒ  ｅｌａｓｔｏｍｅｒ；ＴＰＥＥ）繊維、ナイロン（Ｎｙｌｏｎ）繊維、アクリレート（Ａｃｒｙｌａｔｅ）繊維又はレーヨン（ｒａｙｏｎ）繊維であってよい。
【００１６】
この温度調節織物層１１０が水分率試験を経た後、試験結果から、この温度調節織物層１１０は、相対湿度９０％と４０％での水分率差の範囲が１％〜８％であり、好ましくは２％〜８％であり、より好ましくは４％〜８％である場合のみ、好適な温度調節効果を与えないことが判明した。水分率差の計算方法は、次のようである。２０℃且つ相対湿度９０％の雰囲気で得られる水分率値から、２０℃且つ相対湿度４０％雰囲気で得られる水分率値を引く。
【００１７】
図２は、本実施形態の保温効果の試験結果を示す図である。試験方法として、日本紡績検査協会（ＢＯＫＥＮ）による試験方法を使用する。日本ＢＯＫＥＮの試験方法のステップ及び条件は、次のように簡単に説明する。まず、恒温恒湿機を２０℃且つ相対湿度４０％に設定し、雰囲気が安定になると、絶乾の試料織物を入れる。続いて、試料織物及び試験雰囲気が安定になった後、恒温恒湿機の相対湿度を９０％まで増加し、試料が湿気を吸収して放熱を始めた後、１５分まで試料の温度を１分間ごとに記録する。温度の変化傾向を観察することで、試料織物の保温効果を調べる。前記試料の絶乾状態については、試料を１０５℃のオーブンに置いて、当該試料の重量がそれ以上変化しなくなるまで、１時間ごとにサンプリングして重量を量ることで、試料が絶乾状態となることを確認する。
【００１８】
図２において、比較例１は、温度調節織物層のみ構成された、従来の保温織物としての単層織物である。実験例１は、断熱層と温度調節織物層とを組み合わせた二重織物構造（断熱層の透気度が４０ｃｍ３／ｃｍ２．ｓであるポリエステル繊維織物）である。実験例２は、断熱層と温度調節織物層とを組み合わせた二重織物構造（断熱層の透気度が２０ｃｍ３／ｃｍ２．ｓであるポリエステル繊維織物）である。
【００１９】
図２は、１５分間測定した温度曲線図であり、縦座標は温度差であり、横座標は時間軸である。三者の中で、比較例１の達成可能な最高温度は最低である。これは、比較例１に断熱層がなく、温度調節織物層の発生した熱が外部に逃げないように遮断することができないため、温度調節織物層の発生した熱が、外部の温度に伴って急速にバランスを取るからである。比較例１に比べて、実験例１及び実験例２の達成可能な最高温度が比較例１の最高温度より高いことは明らかであり、それは、温度調節織物層の発生した熱が、断熱層に効果的に遮断されることを示す。
【００２０】
別の実施例において、前記断熱層１２０は、織物保温層をさらに含んでよい。一般的に、この織物保温層は空気保存の作用を有し、空気の低熱伝導特性によって、持続的な保温効果を達成する。この織物保温層は、保温率が２０％を超えなければならず、好ましくは３０％を超え、より好ましくは４０％を超える場合しか、好適な保温効果を与えない。
【００２１】
保温率は、ＪＩＳ  Ｌ  １０９６：１９９０  ６．２８．１Ａに定める方法により測定される。当該試験方法のステップ及び条件について、次のように簡単に説明する。恒温恒湿雰囲気で、一定の恒温（３６℃±０．５℃）の熱板（ｈｏｔ  ｐｌａｔｅ）に織物を２時間放置し、その熱板の逃げた熱を測定し、そして下式により保温率（％）を求める。
保温率（％）＝（１−ｂ／ａ）×１００％
ａ：熱板を露出させる場合で測定した熱板から逃げた熱量値である。
ｂ：熱板が被測定織物により覆わせた場合で測定した熱板から逃げた熱量値である。
【００２２】
前記織物保温層中の材料は、天然繊維又は合成繊維であってよい。合成繊維の材料は、例えばポリエステル、ナイロン又はポリプロピレンであってよい。天然繊維は、動物繊維又は植物繊維を含む。動物繊維の材料は、例えばウール、ダウン又は蚕糸であってよい。植物繊維の材料は、例えばコットン又は麻類であってよい。
【００２３】
図３は、本考案の別の実施形態による保温織物を示す分解略図である。本実施形態において、この保温織物は、温度調節織物層の内側表面１１４に位置するドライ織物層１３０をさらに備えてよい。ドライ織物層１３０は、肌１４０と直接接触し、肌１４０が温度調節織物層１１０と直接接触しないように隔絶することで、肌１４０と織物との間をドライにして、使用者により快適に着用させることができる。
【００２４】
ドライ織物層１３０の材質は、例えば天然繊維又は合成繊維であってよい。ドライ織物層１３０の織物は、２０℃且つ相対湿度６５％での水分率が０．０１％〜１％でなければならず、低い水分率であれば、温度調節織物層１１０が肌１４０の表面の水蒸気１４２を吸収した後、放熱過程１１６ｂによる蒸し暑さが肌を直接に影響することを避けることができる。
【００２５】
この保温織物の温度調節織物層１１０及び断熱層１２０の具体的な実施形態については、前記図１の関連説明を参照されたい。そのため、繰り返して説明しない。
【００２６】
図４は、本考案のまた他の実施形態による保温織物を示す分解略図である。この保温織物は、前記のような温度調節織物層１１０と、断熱層１２０と、ドライ織物層１３０と、を備える。断熱層１２０は、温度調節織物層１１０の外側表面１１２に隣接し、ドライ織物層１３０は、温度調節織物層１１０の内側表面１１４に隣接し、肌１４０と直接接触する。
【００２７】
この実施形態の断熱層１２０は、ガス遮断層１２２と織物保温層１２４から構成された二重構造である。織物保温層１２４は、温度調節織物層１１０とガス遮断層１２２との間に位置する。最外側にあるガス遮断層１２２は、空気と接触する層であり、外部の冷たい空気１２６の侵入及び水蒸気１２８の浸入を防止したり、内部の熱１１８が空気に逃げないように遮断することができる。また、織物保温層１２４は、空気保存の作用を有し、空気の低熱伝導特性によって、温度調節織物層１１０の発生した熱１１８を織物保温層１２４に保存することができる。二重断熱効果により、温度調節織物層１１０の発生した熱１１８の逃げをより効果的に低減し、さらに持続的な保温を達成することができる。
【００２８】
織物保温層１１０、断熱層１２０及び乾燥層１３０の他の具体的な実施形態については、前記図１及び図３の関連説明を参照することができる。また、本考案に記載の各層は、同じ材料で、異なる織り方又は構造によって、異なる機能を発揮することができ、例えば、改質ポリエステルフィルムは、遮断層に応用されることができ、改質ポリエステル織物は、温度調節層又は乾燥層に応用されることもできる。
【００２９】
本考案では実施形態を前述の通りに開示したが、これは本考案を限定するものではなく、当業者であれば、本考案の精神と領域から逸脱しない限り、多様の変更や修正を加えることができる。従って、本考案の保護範囲は、実用新案登録請求の範囲で指定した内容を基準とする。
【符号の説明】
【００３０】
１１０：温度調節織物層
１１２：外側表面
１１４：内側表面
１１６ａ：吸湿過程
１１６ｂ：放熱過程
１１８：熱
１２０：断熱層
１２２：ガス遮断層
１２４：織物保温層
１２６：空気
１２８、１４２：水蒸気
１３０：ドライ織物層
１４０：肌
【図１】
0003178365.tif 000003
【図２】
0003178365.tif 000004
【図３】
0003178365.tif 000005
【図４】
0003178365.tif 000006